상기 식 에서 σ Op 및 σ DC 는 각각 재료 의 광학 전도 성 및 DC 전도성 이 다 . 일부 구체 예 에서 , 가요 성 투명 기판 에 표면 - 매립 Ag 나노 와 이 어 네트워크 는 약 3 . 2 Ω / sq 또는 약 0 . 2 Ω / sq 정도 로 낮 거나 또는 심지어 더 낮 은 시트 저항 을 가질 수 있 다 . 다른 구체 예 에서 , 태양광 디바이스 에 적합 한 투명 한 표면 - 매립 디바이스 콤 포 넌 트 는 태양 플럭스 - 가중 투과율 Tsolar 의 경우 최대 약 85 %( 또는 그 이상 ) 와 약 20 Ω / sq ( 또는 그 이하 ) 정도 로 낮 은 시트 저항 에 도달 할 수 있 다 . 또 다른 구체 예 에서 , ≥ 85 %( 예 를 들 어 , 적어도 약 85 %, 적어도 약 90 %, 또는 적어도 약 95 %, 및 최대 약 97 %, 98 % 또는 그 이상 ) 의 태양 플럭스 - 가중 투과율 에서 ≤ 10 Ω / sq 의 시트 저항 이 표면 - 매립 구조 에서 얻 어 질 수 있 다 . 투과 율 이 다른 범위 의 광학 파장 과 관련 하 여 측정 될 수 있 다는 것 이 이해 될 것 이 며 , 예 를 들 어 550 nm 의 주어진 파장 에서 의 투과율 , 사람 의 시각 또는 광도 - 가중 투과율 ( 예 를 들 어 , 약 350 nm 내지 약 700 nm ) , 태양 플럭스 - 가중 투과율 , 적외선 범위 내 의 주어진 파장 또는 파장 범위 에서 의 투과율 , 및 자외선 범위 내 의 주어진 파장 또는 파장 범위 에서 의 투과 율 이 측정 될 수 있 다 . 또한 , 투과 율 이 기판 ( 존재 할 경우 ) 과 관련 하 여 측정 될 수 있 거나 ( 예 를 들 어 , 첨가제 가 표면 - 매립 호스트 물질 밑 에 있 는 기저 기판 을 생각 하 고 ) , 또는 공기 와 관련 하 여 측정 될 수 있 다는 것 이 이해 될 것 이 다 ( 예 를 들 어 , 기저 기판 을 생각 하 지 않 고 ) . 본원 에 달리 명시 되 지 않 는다면 , 투과율 값 은 기판 ( 존재 할 경우 ) 과 관련 하 여 지정 되 며 , 공기 와 관련 하 여 측정 되 었 을 때 의 유사 한 투과율 값 ( 다소 더 높 은 값 이 지만 ) 도 고려 된다 . 일부 구체 예 에서 , 표면 - 매립 구조 의 DC 대 광학 전도성 비 는 적어도 약 100 , 적어도 약 115 , 적어도 약 300 , 적어도 약 400 , 또는 적어도 약 500 , 및 최대 약 600 , 최대 약 800 , 또는 그 이상 일 수 있 다 .